(57)【要約】【課題】軽量化が可能で、かつ、ギヤとしての十分な強度および耐衝撃性を得ることが可能なギヤを提供すること。【解決手段】本発明の金属樹脂複合ギヤ１００は、第１の金属材料により構成された歯車部１０１と、第２の金属材料により構成された軸受け部１０３と、歯車部１０１と軸受け部１０３とを連結する熱可塑性樹脂部１０５と、を備え、歯車部１０１は、少なくとも熱可塑性樹脂部１０５との接合部表面（Ａ）に微細凹凸構造（α）を有しており、上記微細凹凸構造（α）に熱可塑性樹脂部１０５の一部分が浸入することにより歯車部１０１と熱可塑性樹脂部１０５とが接合されている。【選択図】図１
2017203547.tif 000002
【特許請求の範囲】
【請求項１】
第１の金属材料により構成された歯車部と、
第２の金属材料により構成された軸受け部と、
前記歯車部と前記軸受け部とを連結する熱可塑性樹脂部と、を備え、
前記歯車部は、少なくとも前記熱可塑性樹脂部との接合部表面（Ａ）に微細凹凸構造（α）を有しており、
前記微細凹凸構造（α）に前記熱可塑性樹脂部の一部分が浸入することにより前記歯車部と前記熱可塑性樹脂部とが接合されている金属樹脂複合ギヤ。
【請求項２】
請求項１に記載の金属樹脂複合ギヤにおいて、
前記軸受け部は、少なくとも前記熱可塑性樹脂部との接合部表面（Ｂ）に微細凹凸構造（β）を有しており、
前記微細凹凸構造（β）に前記熱可塑性樹脂部の一部分が浸入することにより前記軸受け部と前記熱可塑性樹脂部とが接合されている金属樹脂複合ギヤ。
【請求項３】
請求項１または２に記載の金属樹脂複合ギヤにおいて、
前記歯車部は、少なくとも前記熱可塑性樹脂部との接合部表面（Ａ）に溝構造を有し、
前記熱可塑性樹脂部の一部分が前記溝構造の溝部分に充填されている金属樹脂複合ギヤ。
【請求項４】
請求項１乃至３いずれか一項に記載の金属樹脂複合ギヤにおいて、
前記熱可塑性樹脂部がポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上の熱可塑性樹脂を含む金属樹脂複合ギヤ。
【請求項５】
請求項１乃至４いずれか一項に記載の金属樹脂複合ギヤにおいて、
前記熱可塑性樹脂部が充填材を含む金属樹脂複合ギヤ。
【請求項６】
請求項５に記載の金属樹脂複合ギヤにおいて、
前記熱可塑性樹脂部全体を１００質量％としたとき、前記熱可塑性樹脂部中の前記充填材の含有量が５質量％以上９５質量％以下である金属樹脂複合ギヤ。
【請求項７】
請求項１乃至６いずれか一項に記載の金属樹脂複合ギヤにおいて、
前記第１の金属材料および第２の金属材料のうち少なくとも一方が、鉄、鉄鋼材、ステンレス、アルミニウム、アルミニウム合金、マグネシウム、マグネシウム合金、銅、銅合金、チタンおよびチタン合金から選択される一種または二種以上を含む金属樹脂複合ギヤ。
【請求項８】
かさ歯車である、請求項７に記載の金属樹脂複合ギヤ。
【請求項９】
請求項８に記載の金属樹脂複合ギヤにおいて、
前記熱可塑性樹脂部が、
前記歯車部の内周面に接合する熱可塑性樹脂部（Ａ）と、
前記軸受け部の外周面に接合する熱可塑性樹脂部（Ｂ）と、
前記熱可塑性樹脂部（Ａ）と前記熱可塑性樹脂部（Ｂ）の間に周方向と直交するようにして配置される複数のリブ状の熱可塑性樹脂部（Ｃ）と、
により構成される金属樹脂複合ギヤ。
【発明の詳細な説明】
【技術分野】
【０００１】
本発明は、金属樹脂複合ギヤに関する。
【背景技術】
【０００２】
一般的に、ギヤは、その全体が金属材料により構成されている。しかし、ギヤ全体が金属材料により構成されていると、ギヤの軽量化が困難である。
ギヤを軽量化する方法としては、例えば、ギヤの一部に樹脂を用いる方法が挙げられる。ギヤの一部に樹脂を用いる方法としては、例えば、特許文献１および特許文献２に記載の方法が挙げられる。
【０００３】
特許文献１には、動力伝達に適した樹脂歯車であって、上記樹脂歯車は、吸水処理されたポリアミド樹脂をベース樹脂とする樹脂組成物からなる樹脂部を金属製ハブの外周に一体的に成形し、該樹脂部に噛合用の歯が形成された歯車であることを特徴とする動力伝達に適した樹脂歯車が記載されている。
特許文献２には、金属製の回転軸部と、金属製の歯車部と、上記回転軸部と上記歯車部とにそれぞれ接合して、上記回転軸部と上記歯車部とを相互に連結している樹脂製の連結体と、を有するギヤが開示されている。
【先行技術文献】
【特許文献】
【０００４】
【特許文献１】特開２００４−２１８７１２号公報
【特許文献２】特開２０１５−２０３４７７号公報
【発明の概要】
【発明が解決しようとする課題】
【０００５】
特許文献１に記載されているような金属と樹脂を一体成形した金属樹脂複合ギヤは、ギヤの一部が重い金属から軽量な樹脂に置き換わるため軽量化が可能である。しかし、本発明者らの検討によれば、このような金属樹脂複合ギヤは、ギヤ歯が樹脂であるが故にギヤとしての噛合強度が不十分であることが予想される。
【０００６】
特許文献２に記載されているようなギヤは、樹脂製の連結体を構成する樹脂部材が熱硬化性樹脂部材であるので、接合方法として生産性に優れた射出成形法を採用するためには大きな困難を伴うことが予想される。また、熱硬化性樹脂により構成される樹脂部材は耐衝撃性に劣るため、かさ歯車等の耐衝撃性が求められるギヤの連結体としては適していない。
【０００７】
本発明は上記事情に鑑みてなされたものであり、軽量化が可能で、かつ、ギヤとしての十分な強度および耐衝撃性を得ることが可能なギヤを提供するものである。
【課題を解決するための手段】
【０００８】
本発明者らは、軽量化が可能で、かつ、ギヤとしての十分な強度および耐衝撃性を得ることが可能なギヤを提供するために鋭意検討した。その結果、熱可塑性樹脂部との接合部表面に微細凹凸構造を有する歯車部と軸受け部を熱可塑性樹脂部により連結することにより、軽量化が可能で、かつ、十分な強度および耐衝撃性を有するギヤが得られることを見出し、本発明に到達した。
【０００９】
すなわち、本発明によれば、以下に示す金属樹脂複合ギヤが提供される。
【００１０】
［１］
第１の金属材料により構成された歯車部と、
第２の金属材料により構成された軸受け部と、
上記歯車部と上記軸受け部とを連結する熱可塑性樹脂部と、を備え、
上記歯車部は、少なくとも上記熱可塑性樹脂部との接合部表面（Ａ）に微細凹凸構造（α）を有しており、
上記微細凹凸構造（α）に上記熱可塑性樹脂部の一部分が浸入することにより上記歯車部と上記熱可塑性樹脂部とが接合されている金属樹脂複合ギヤ。
［２］
上記［１］に記載の金属樹脂複合ギヤにおいて、
上記軸受け部は、少なくとも上記熱可塑性樹脂部との接合部表面（Ｂ）に微細凹凸構造（β）を有しており、
上記微細凹凸構造（β）に上記熱可塑性樹脂部の一部分が浸入することにより上記軸受け部と上記熱可塑性樹脂部とが接合されている金属樹脂複合ギヤ。
［３］
上記［１］または［２］に記載の金属樹脂複合ギヤにおいて、
上記歯車部は、少なくとも上記熱可塑性樹脂部との接合部表面（Ａ）に溝構造を有し、
上記熱可塑性樹脂部の一部分が上記溝構造の溝部分に充填されている金属樹脂複合ギヤ。
［４］
上記［１］乃至［３］いずれか一つに記載の金属樹脂複合ギヤにおいて、
上記熱可塑性樹脂部がポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上の熱可塑性樹脂を含む金属樹脂複合ギヤ。
［５］
上記［１］乃至［４］いずれか一つに記載の金属樹脂複合ギヤにおいて、
上記熱可塑性樹脂部が充填材を含む金属樹脂複合ギヤ。
［６］
上記［５］に記載の金属樹脂複合ギヤにおいて、
上記熱可塑性樹脂部全体を１００質量％としたとき、上記熱可塑性樹脂部中の上記充填材の含有量が５質量％以上９５質量％以下である金属樹脂複合ギヤ。
［７］
上記［１］乃至［６］いずれか一つに記載の金属樹脂複合ギヤにおいて、
上記第１の金属材料および第２の金属材料のうち少なくとも一方が、鉄、鉄鋼材、ステンレス、アルミニウム、アルミニウム合金、マグネシウム、マグネシウム合金、銅、銅合金、チタンおよびチタン合金から選択される一種または二種以上を含む金属樹脂複合ギヤ。
［８］
かさ歯車である、上記［７］に記載の金属樹脂複合ギヤ。
［９］
上記［８］に記載の金属樹脂複合ギヤにおいて、
上記熱可塑性樹脂部が、
上記歯車部の内周面に接合する熱可塑性樹脂部（Ａ）と、
上記軸受け部の外周面に接合する熱可塑性樹脂部（Ｂ）と、
上記熱可塑性樹脂部（Ａ）と上記熱可塑性樹脂部（Ｂ）の間に周方向と直交するようにして配置される複数のリブ状の熱可塑性樹脂部（Ｃ）と、
により構成される金属樹脂複合ギヤ。
【発明の効果】
【００１１】
本発明によれば、軽量化が可能で、かつ、ギヤとしての十分な強度および耐衝撃性を得ることが可能なギヤを提供することができる。
【図面の簡単な説明】
【００１２】
【図１】本発明に係る実施形態の金属樹脂複合ギヤの構造の一例を模式的に示した斜視図である。
【図２】本発明に係る実施形態の金属樹脂複合ギヤの構造の一例を模式的に示した、上方から見た斜視断面図である。
【図３】本発明に係る実施形態の金属樹脂複合ギヤの構造の一例を模式的に示した、上方から見た斜視断面図である。
【図４】本発明に係る実施形態の金属樹脂複合ギヤの構造の一例を模式的に示した、下方から見た斜視図である。
【発明を実施するための形態】
【００１３】
以下に、本発明の実施形態について、図面を用いて説明する。なお、すべての図面において、同様な構成要素には共通の符号を付し、適宜説明を省略する。また、図は概略図であり、実際の寸法比率とは一致していない。文中の数字の間にある「〜」は特に断りがなければ、以上から以下を表す。
【００１４】
［金属樹脂複合ギヤ］
まず、本実施形態に係る金属樹脂複合ギヤ１００について説明する。
図１は、本発明に係る実施形態の金属樹脂複合ギヤ１００の構造の一例を模式的に示した斜視図である。図２および３は、本発明に係る実施形態の金属樹脂複合ギヤ１００の構造の一例を模式的に示した、上方から見た斜視断面図である。図４は、本発明に係る実施形態の金属樹脂複合ギヤの構造の一例を模式的に示した、下方から見た斜視図である。
【００１５】
本実施形態に係る金属樹脂複合ギヤ１００は、第１の金属材料により構成された歯車部１０１と、第２の金属材料により構成された軸受け部１０３と、歯車部１０１と軸受け部１０３とを連結する熱可塑性樹脂部１０５と、を備え、歯車部１０１は、少なくとも熱可塑性樹脂部１０５との接合部表面（Ａ）に微細凹凸構造（α）を有しており、該微細凹凸構造（α）に熱可塑性樹脂部１０５の一部分が浸入することにより歯車部１０１と熱可塑性樹脂部１０５とが接合されている。
【００１６】
ここで、微細凹凸構造（α）は、例えば、間隔周期が５ｎｍ以上５００μｍ以下である凸部が林立した微細凹凸構造である。
歯車部１０１の接合部表面（Ａ）に形成された微細凹凸構造（α）に熱可塑性樹脂部１０５の一部分が侵入して歯車部１０１と熱可塑性樹脂部１０５が接合し、金属―樹脂界面を形成することにより本実施形態に係る金属樹脂複合ギヤ１００が得られる。
【００１７】
歯車部１０１の接合部表面（Ａ）には、歯車部１０１と熱可塑性樹脂部１０５との間の接合強度向上に適した微細凹凸構造（α）が形成されているため、例えば、片末端にエポキシ基あるいはアミノ基のいずれかを有するシランカップリング剤、エポキシ樹脂系接着剤、アイオノマー、エチレン−アクリレート共重合体、変性ポリプロピレン、変性ポリエチレン等の接着剤の使用量を削減した場合や、これらの接着剤を使用しない場合であっても、歯車部１０１と熱可塑性樹脂部１０５との間の接合性を優れたものにすることができ、その結果、軽量化が可能で、かつ、ギヤとしての十分な強度および耐衝撃性を有するギヤを提供することができる。
具体的には、歯車部１０１の接合部表面（Ａ）に接するように熱可塑性樹脂部１０５を成形、好ましくは射出成形（金属インサート成形）することにより、歯車部１０１の接合部表面（Ａ）の微細凹凸構造（α）の中に熱可塑性樹脂部１０５を構成する熱可塑性樹脂を進入させることができる。こうすることによって、歯車部１０１と熱可塑性樹脂部１０５との間に物理的な抵抗力（アンカー効果）が効果的に発現し、歯車部１０１と熱可塑性樹脂部１０５とを強固に接合することが可能になる。
【００１８】
このようにして得られた金属樹脂複合ギヤ１００はギヤの一部が重い金属から軽量な樹脂に置き換わるため、ギヤ全体が金属材料により構成されているギヤに比べて、軽量にすることができる。また、歯車部１０１が金属材料により構成されていることにより、ギヤ全体が金属材料により構成されているギヤと同等の耐摩耗性が得られる。さらに歯車部１０１と熱可塑性樹脂部１０５との接合が強固なため、ギヤとしての強度を良好なものとすることができる。さらに、ギヤの一部に耐衝撃性に優れる熱可塑性樹脂を用いているため、ギヤの耐衝撃性も優れている。また、歯車部１０１と熱可塑性樹脂部１０５との接合部分からの水分や湿気、油分の浸入を効果的に防ぐことができるため、耐湿性や耐油性に優れた金属樹脂複合ギヤ１００を実現できる。
【００１９】
本実施形態に係る金属樹脂複合ギヤ１００において、図３に示すように、歯車部１０１は、少なくとも熱可塑性樹脂部１０５との接合部表面（Ａ）に溝構造１０１ｂを有することが好ましい。これにより、熱可塑性樹脂部１０５の一部分が溝構造１０１ｂの溝部分に充填され、歯車部１０１と熱可塑性樹脂部１０５との接触面積を増加させることができ、その結果、歯車部１０１と熱可塑性樹脂部１０５との接合性をより一層良好なものとすることができる。
また、歯車部１０１に溝構造１０１ｂを設けることにより、歯車部１０１が占める体積を減らすことができ、金属樹脂複合ギヤ１００をより一層軽量にすることができる。さらには、歯車部１０１と熱可塑性樹脂部１０５の接合部が剥離した場合であっても、歯車部１０１の脱落防止につなげられる。
溝構造１０１ｂの断面形状としては、Ｕ字状、Ｖ字状、コの字状、ハの字状、逆ハの字状（アリ溝）を挙げることができる。
溝構造１０１ｂは、接合部表面（Ａ）の周方向に沿って連続的または断続的に形成されていてもよいし、周方向と直行するように形成されていてもよいし、周方向に対して９０°未満の角度で傾斜するように形成されていてもよいし、これらの溝構造の二種類以上が共存する溝構造であってもよい。なお、上記した断続的な形成には点状に窪みが形成されている場合も含む。
【００２０】
本実施形態に係る金属樹脂複合ギヤ１００において、軸受け部１０３は、少なくとも熱可塑性樹脂部１０５との接合部表面（Ｂ）に微細凹凸構造（β）を有することが好ましい。この場合、上記微細凹凸構造（β）に熱可塑性樹脂部１０５の一部分が浸入することにより軸受け部１０３と熱可塑性樹脂部１０５とが接合されていることが好ましい。
【００２１】
ここで、微細凹凸構造（β）は、例えば、間隔周期が５ｎｍ以上５００μｍ以下である凸部が林立した微細凹凸構造である。
軸受け部１０３の接合部表面（Ｂ）に形成された微細凹凸構造（β）に熱可塑性樹脂部１０５の一部分が侵入して軸受け部１０３と熱可塑性樹脂部１０５が接合し、金属―樹脂界面を形成することができる。
【００２２】
軸受け部１０３の接合部表面（Ｂ）に、軸受け部１０３と熱可塑性樹脂部１０５との間の接合強度向上に適した微細凹凸構造（β）が形成されている場合、例えば、片末端にエポキシ基あるいはアミノ基のいずれかを有するシランカップリング剤、エポキシ樹脂系接着剤、アイオノマー、エチレン−アクリレート共重合体、変性ポリプロピレン、変性ポリエチレン等の接着剤の使用量を削減した場合や、これらの接着剤を使用しない場合であっても、軸受け部１０３と熱可塑性樹脂部１０５との間の接合性をより一層優れたものにすることができ、その結果、軽量化が可能で、かつ、より一層良好な強度を有するギヤを提供することができる。
具体的には、軸受け部１０３の接合部表面（Ｂ）に接するように熱可塑性樹脂部１０５を成形、好ましくは射出成形することにより、軸受け部１０３の接合部表面（Ｂ）の微細凹凸構造（β）の中に熱可塑性樹脂部１０５を構成する熱可塑性樹脂を進入させることができる。こうすることによって、軸受け部１０３と熱可塑性樹脂部１０５との間に物理的な抵抗力（アンカー効果）が効果的に発現し、軸受け部１０３と熱可塑性樹脂部１０５とを強固に接合することが可能になる。
本実施形態に係る軸受け部１０３においては、上記した歯車部１０１と同様に、少なくても熱可塑性樹脂部１０５との接合部表面（Ｂ）に溝構造を有していてもよい。
【００２３】
図１に示すように、本実施形態に係る金属樹脂複合ギヤ１００は、例えば、回転軸部としてのシャフト２００を有していてもよい。シャフト２００は軸受け部１０３を貫通している。
また、シャフト２００を構成する金属材料としては、例えば、鉄、鉄鋼材、ステンレス、アルミニウム、アルミニウム合金等が挙げられる。シャフト２００を構成する金属材料としてアルミニウムやアルミニウム合金等を使用する場合、シャフト２００をより軽量にすることができる。一方、シャフト２００を構成する金属材料として鉄や鉄鋼材、ステンレス等を使用する場合、シャフト２００をより高剛性にすることができる。
【００２４】
本実施形態に係る金属樹脂複合ギヤ１００としては、例えば、ウォームギヤ、ねじ歯車、ラックギヤ、はすば歯車、平歯車、かさ歯車、ハイポイドギヤが挙げられる。本実施形態に係る金属樹脂複合ギヤ１００は高強度、軽量および耐衝撃性の性能バランスに優れているため、工作機械や産業用ロボット、生活支援ロボット等のギヤ類として有用なかさ歯車に好適に用いられる。かさ歯車の歯すじは、すぐばかさ歯車であってもよいし、はすばかさ歯車であってもよいし、まがりばかさ歯車であってもよい。さらに、本実施形態に係る金属樹脂複合ギヤ１００は、マイタ歯車（以下、マイタギヤとも呼ぶ。）として特に好んで用いられる。ここで、マイタ歯車は、例えば、交わるかさ歯車の歯数が同一であり、ピッチ面が４５°である。
【００２５】
また、本実施形態に係る金属樹脂複合ギヤ１００は、後述する射出成形法によって製造される場合は生産性が極めて高く、形状制御の自由度も高いので、様々な用途に展開することが可能である。本実施形態に係る金属樹脂複合ギヤ１００は、例えば、車両用のギヤ、ロボット用のギヤ等に用いることができる。
【００２６】
以下、本実施形態に係る金属樹脂複合ギヤ１００を構成する各部材について説明する。
【００２７】
＜歯車部＞
歯車部１０１は、所定の厚みを有する円環状に形成されている。本実施形態の場合、歯車部１０１の外周面に沿って複数の歯が一定間隔で設けられている。歯車部１０１は、例えば、金型鋳造等により作製される。
【００２８】
歯車部１０１を構成する第１の金属材料は特に限定されないが、例えば、鉄、鉄鋼材、ステンレス、アルミニウム、アルミニウム合金、マグネシウム、マグネシウム合金、銅、銅合金、チタンおよびチタン合金等を挙げることができる。これらは単独で使用してもよいし、二種以上組み合わせて使用してもよい。
これらの中でも、軽量かつ高強度の点から、アルミニウム（アルミニウム単体）およびアルミニウム合金が好ましく、アルミニウム合金がより好ましい。また、耐摩耗性の観点から、鉄、鉄鋼材およびステンレスが好ましい。歯車部１０１は特に耐摩耗性が求められるため、歯車部１０１を構成する第１の金属材料としては、鉄、鉄鋼材およびステンレスが特に好ましい。
【００２９】
歯車部１０１の接合部表面（Ａ）には、例えば、間隔周期が５ｎｍ以上５００μｍ以下である凸部が林立した微細凹凸構造（α）が形成されている。
ここで、微細凹凸構造（α）の間隔周期は凸部から隣接する凸部までの距離の平均値であり、電子顕微鏡またはレーザー顕微鏡で撮影した写真、あるいは表面粗さ測定装置を用いて求めることができる。
電子顕微鏡またはレーザー顕微鏡により測定される間隔周期は通常５００ｎｍ未満の間隔周期であり、具体的には歯車部１０１の接合部表面（Ａ）を撮影する。その写真から、任意の凸部を５０個選択し、それらの凸部から隣接する凸部までの距離をそれぞれ測定する。凸部から隣接する凸部までの距離の全てを積算して５０で除したものを間隔周期とする。一方、５００ｎｍを超える間隔周期は通常、表面粗さ測定装置を用いて求める。
なお、通常、歯車部１０１の接合部表面（Ａ）だけでなく、歯車部１０１の表面全体に対し、表面粗化処理が施されているため、歯車部１０１の接合部表面（Ａ）と同一面で、接合部表面（Ａ）以外の箇所から間隔周期を測定することもできる。
【００３０】
上記間隔周期は、好ましくは１０ｎｍ以上３００μｍ以下、より好ましくは２０ｎｍ以上２００μｍ以下である。
上記間隔周期が上記下限値以上であると、微細凹凸構造（α）の凹部に熱可塑性樹脂部１０５を構成する熱可塑性樹脂が十分に進入することができ、歯車部１０１と熱可塑性樹脂部１０５との接合強度をより向上させることができる。また、上記間隔周期が上記上限値以下であると、歯車部１０１と熱可塑性樹脂部１０５との接合部分に隙間が生じるのを抑制できる。その結果、金属―樹脂界面の隙間から水分等の不純物が浸入することを抑制できるため、金属樹脂複合ギヤ１００を高温、高湿下で用いた際、強度が低下することを抑制できる。
【００３１】
上記間隔周期を有する微細凹凸構造を形成する方法としては、ＮａＯＨ等の無機塩基水溶液および／またはＨＣｌ、ＨＮＯ３等の無機酸水溶液に第１の金属材料を浸漬する方法；陽極酸化法により第１の金属材料を処理する方法；機械的切削、例えばダイヤモンド砥粒研削またはブラスト加工によって作製した凹凸を有する金型パンチをプレスすることにより金属表面に凹凸を形成する方法や、サンドブラスト、ローレット加工、レーザー加工により金属表面に凹凸形状を作成する方法；国際公開第２００９／３１６３２号パンフレットに開示されているような、水和ヒドラジン、アンモニア、および水溶性アミン化合物から選ばれる１種以上の水溶液に第１の金属材料を浸漬する方法等が挙げられる。これらの方法は、歯車部１０１を構成する第１の金属材料の種類や、上記間隔周期の範囲内において形成する凹凸形状によって使い分けることが可能である。本実施形態においては、ＮａＯＨ等の無機塩基水溶液および／またはＨＣｌ、ＨＮＯ３等の無機酸水溶液に第１の金属材料を浸漬する方法が、第１の金属材料を広範囲にわたってまとめて処理することができることや、また第１の金属材料と熱可塑性樹脂との接合力に優れることから好ましい。
【００３２】
また、歯車部１０１と熱可塑性樹脂部１０５との接合強度をより一層向上させる観点から、歯車部１０１の接合部表面（Ａ）上の、十点平均粗さ（Ｒｚ）が好ましくは２μｍ超え、より好ましくは５μｍ超え、さらに好ましくは１０μｍ超えである。歯車部１０１と熱可塑性樹脂部１０５との接合強度の視点からは、更に粗さ曲線要素の平均長さ（ＲＳｍ）の平均値が好ましくは１０μｍ以上３００μｍ以下、より好ましくは２０μｍ以上２００μｍ以下である要件を満たすことが好ましい。
【００３３】
歯車部１０１の接合部表面（Ａ）の間隔周期、十点平均粗さ（Ｒｚ）、粗さ曲線要素の平均長さ（ＲＳｍ）は、歯車部１０１の接合部表面（Ａ）に対する粗化処理の条件を適切に調節することにより制御することが可能である。
本実施形態においては、とくに粗化処理の温度および時間、エッチング量等が、上記間隔周期や十点平均粗さ（Ｒｚ）、粗さ曲線要素の平均長さ（ＲＳｍ）を制御するための因子として挙げられる。
【００３４】
次に、上記間隔周期、十点平均粗さ（Ｒｚ）、粗さ曲線要素の平均長さ（ＲＳｍ）等を満たす歯車部１０１の調製方法について説明する。
このような歯車部１０１は、例えば、エッチング剤を用いて第１の金属材料の表面を粗化処理することにより形成することができる。
以下、上記間隔周期、十点平均粗さ（Ｒｚ）、粗さ曲線要素の平均長さ（ＲＳｍ）等を満たす歯車部１０１を得るための第１の金属材料の粗化処理方法の一例を示す。ただし、本実施形態に係る第１の金属材料の粗化処理方法は、以下の例に限定されない。
【００３５】
（１）前処理工程
まず、第１の金属材料は、熱可塑性樹脂部１０５との接合側の表面に酸化膜や水酸化物等からなる厚い被膜がないことが望ましい。このような厚い被膜を除去するため、次のエッチング剤で処理する工程の前に、サンドブラスト加工、ショットブラスト加工、研削加工、バレル加工等の機械研磨や、化学研磨により表面層を研磨してもよい。また、熱可塑性樹脂部１０５との接合側の表面に機械油等の著しい汚染がある場合は、水酸化ナトリウム水溶液や水酸化カリウム水溶液等のアルカリ性水溶液による処理や、脱脂を行なうことが好ましい。
【００３６】
（２）表面粗化処理工程
本実施形態において第１の金属材料の表面粗化処理方法としては、後述する酸系エッチング剤による処理を特定のタイミングで行うことが好ましい。具体的には、該酸系エッチング剤による処理を表面粗化処理工程の最終段階で行うことが好ましい。
【００３７】
上記酸系エッチング剤を用いて粗化処理する方法としては、浸漬、スプレー等による処理方法が挙げられる。処理温度は２０〜４０℃が好ましく、処理時間は５〜３５０秒程度が好ましく、第１の金属材料表面をより均一に粗化できる観点から、２０〜３００秒がより好ましく、５０〜３００秒が特に好ましい。
【００３８】
上記酸系エッチング剤を用いた粗化処理によって、第１の金属材料の表面が凹凸形状に粗化される。上記酸系エッチング剤を用いた際の第１の金属材料の深さ方向のエッチング量（溶解量）は、溶解した第１の金属材料の質量、比重および表面積から算出した場合、０．１〜５００μｍであることが好ましく、５〜５００μｍであることがより好ましく、５〜１００μｍであることが更に好ましい。エッチング量が上記下限値以上であれば、歯車部１０１と熱可塑性樹脂部１０５との接合強度をより向上させることができる。また、エッチング量が上記上限値以下であれば、処理コストの低減が可能となる。エッチング量は、処理温度や処理時間等により調整できる。
【００３９】
なお、本実施形態では、上記酸系エッチング剤を用いて第１の金属材料を粗化処理する際、第１の金属材料表面の全面を粗化処理してもよく、熱可塑性樹脂部１０５が接合される面だけを部分的に粗化処理してもよい。
【００４０】
（３）後処理工程
本実施形態では、上記表面粗化処理工程の後、通常、水洗および乾燥を行うことが好ましい。水洗の方法については特に制限はないが浸漬または流水にて所定時間洗浄することが好ましい。
【００４１】
さらに、後処理工程としては、上記酸系エッチング剤を用いた処理により生じたスマット等を除去するため、超音波洗浄を施すことが好ましい。超音波洗浄の条件は、生じたスマット等を除去することができる条件であれば特に限定されないが、用いる溶媒としては水が好ましく、また、処理時間としては、好ましくは１〜２０分間である。
【００４２】
（酸系エッチング剤）
本実施形態において、第１の金属材料表面の粗化処理に用いられるエッチング剤としては、後述する特定の酸系エッチング剤が好ましい。上記特定のエッチング剤で処理することにより、第１の金属材料の表面に、熱可塑性樹脂部１０５との間の密着性向上に適した微細凹凸構造が形成され、そのアンカー効果により歯車部１０１と熱可塑性樹脂部１０５との間の接合強度がより一層向上するものと考えられる。
【００４３】
以下、本実施形態で使用できる酸系エッチング剤の成分について説明する。
【００４４】
上記酸系エッチング剤は、第二鉄イオンおよび第二銅イオンの少なくとも一方と、酸と、を含み、必要に応じて、マンガンイオン、各種添加剤等を含むことができる。
【００４５】
・第二鉄イオン
上記第二鉄イオンは、第１の金属材料を酸化する成分であり、第二鉄イオン源を配合することによって、酸系エッチング剤中に該第二鉄イオンを含有させることができる。上記第二鉄イオン源としては、硝酸第二鉄、硫酸第二鉄、塩化第二鉄等が挙げられる。上記第二鉄イオン源のうちでは、塩化第二鉄が溶解性に優れ、安価であるという点から好ましい。
【００４６】
本実施形態において、酸系エッチング剤中の上記第二鉄イオンの含有量は、好ましくは０．０１〜２０質量％、より好ましくは０．１〜１２質量％、さらに好ましくは０．５〜７質量％、さらにより好ましくは１〜６質量％、特に好ましくは１〜５質量％である。上記第二鉄イオンの含有量が上記下限値以上であれば、第１の金属材料の粗化速度（溶解速度）の低下を防ぐことができる。一方、上記第二鉄イオンの含有量が上記上限値以下であれば、粗化速度を適正に維持することができるため、歯車部１０１と熱可塑性樹脂部１０５との間の接合強度向上により適した均一な粗化が可能になる。
【００４７】
・第二銅イオン
上記第二銅イオンは第１の金属材料を酸化する成分であり、第二銅イオン源を配合することによって、酸系エッチング剤中に該第二銅イオン含有させることができる。上記第二銅イオン源としては、硫酸第二銅、塩化第二銅、硝酸第二銅、水酸化第二銅等が挙げられる。上記第二銅イオン源のうちでは、硫酸第二銅、塩化第二銅が安価であるという点から好ましい。
【００４８】
本実施形態において、酸系エッチング剤中の上記第二銅イオンの含有量は、０．００１〜１０質量％であることが好ましく、より好ましくは０．０１〜７質量％、さらに好ましくは０．０５〜１質量％、さらにより好ましくは０．１〜０．８質量％、さらにより好ましくは０．１５〜０．７質量％、特に好ましくは０．１５〜０．４質量％である。上記第二銅イオンの含有量が上記下限値以上であれば、第１の金属材料の粗化速度（溶解速度）の低下を防ぐことができる。一方、上記第二銅イオンの含有量が上記上限値以下であれば、粗化速度を適正に維持することができるため、歯車部１０１と熱可塑性樹脂部１０５との間の接合強度向上により適した均一な粗化が可能になる。
【００４９】
上記酸系エッチング剤は、第二鉄イオンおよび第二銅イオンの一方のみを含むものであってもよく、両方を含むものであってもよいが、第二鉄イオンおよび第二銅イオンの両方を含むことが好ましい。酸系エッチング剤が第二鉄イオンおよび第二銅イオンの両方を含むことで、歯車部１０１と熱可塑性樹脂部１０５との間の接合強度向上により適した良好な粗化形状が容易に得られる。
【００５０】
上記酸系エッチング剤が、第二鉄イオンおよび第二銅イオンの両方を含む場合、第二鉄イオンおよび第二銅イオンのそれぞれの含有量が、上記範囲であることが好ましい。また、酸系エッチング剤中の第二鉄イオンと第二銅イオンの含有量の合計は、０．０１１〜２０質量％であることが好ましく、より好ましくは０．１〜１５質量％、さらに好ましくは０．５〜１０質量％、特に好ましくは１〜５質量％である。
【００５１】
・マンガンイオン
上記酸系エッチング剤には、第１の金属材料表面をむらなく一様に粗化するために、マンガンイオンが含まれていてもよい。マンガンイオンは、マンガンイオン源を配合することによって、酸系エッチング剤中に該マンガンイオンを含有させることができる。上記マンガンイオン源としては、硫酸マンガン、塩化マンガン、酢酸マンガン、フッ化マンガン、硝酸マンガン等が挙げられる。上記マンガンイオン源のうちでは、硫酸マンガン、塩化マンガンが安価である等の点から好ましい。
【００５２】
本実施形態において、酸系エッチング剤中の上記マンガンイオンの含有量は、０〜１質量％であることが好ましく、より好ましくは０〜０．５質量％である。
【００５３】
・酸
上記酸は、第二鉄イオンおよび／または第二銅イオンにより酸化された金属を溶解させる成分である。上記酸としては、塩酸、臭化水素酸、硫酸、硝酸、リン酸、過塩素酸、スルファミン酸等の無機酸や、スルホン酸、カルボン酸等の有機酸が挙げられる。上記カルボン酸としては、ギ酸、酢酸、クエン酸、シュウ酸、リンゴ酸等が挙げられる。上記酸系エッチング剤には、これらの酸を一種または二種以上配合することができる。上記無機酸のうちでは、臭気がほとんどなく、安価である点から硫酸が好ましい。また、上記有機酸のうちでは、粗化形状の均一性の観点から、カルボン酸が好ましい。
【００５４】
本実施形態において、酸系エッチング剤中の上記酸の含有量は、０．１〜５０質量％であることが好ましく、０．５〜５０質量％であることがより好ましく、１〜５０質量％であることがさらに好ましく、１〜３０質量％であることがさらにより好ましく、１〜２５質量％であることがさらにより好ましく、２〜１８質量％であることがさらにより好ましい。上記酸の含有量が上記下限値以上であれば、第１の金属材料の粗化速度（溶解速度）の低下を防止できる。一方、上記酸の含有量が上記上限値以下であれば、液温が低下した際の第１の金属材料の金属塩の結晶析出を防止できるため、作業性を向上できる。
【００５５】
・他の成分
本実施形態において使用できる酸系エッチング剤には、指紋等の表面汚染物による粗化のむらを防ぐために界面活性剤を添加してもよく、必要に応じて他の添加剤を添加してもよい。他の添加剤としては、深い凹凸を形成するために添加されるハロゲン化物イオン源、例えば、塩化ナトリウム、塩化カリウム、臭化ナトリウム、臭化カリウム等を例示できる。あるいは、粗化処理速度を上げるために添加されるチオ硫酸イオン、チオ尿素等のチオ化合物や、より均一な粗化形状を得るために添加されるイミダゾール、トリアゾール、テトラゾール等のアゾール類や、粗化反応を制御するために添加されるｐＨ調整剤等も例示できる。これら他の成分を添加する場合、その合計含有量は、酸系エッチング剤中に０．０１〜１０質量％程度であることが好ましい。
【００５６】
本実施形態の酸系エッチング剤は、上記の各成分をイオン交換水等に溶解させることにより容易に調製することができる。
【００５７】
＜軸受け部＞
図１に示すように、軸受け部１０３は、例えば、回転軸部としてのシャフト２００を貫通させて固定する役割を有する。
軸受け部１０３は、例えば、金型鋳造等により作製される。
【００５８】
軸受け部１０３を構成する第２の金属材料は特に限定されないが、例えば、鉄、鉄鋼材、ステンレス、アルミニウム、アルミニウム合金、マグネシウム、マグネシウム合金、銅、銅合金、チタンおよびチタン合金等を挙げることができる。これらは単独で使用してもよいし、二種以上組み合わせて使用してもよい。
これらの中でも、軽量かつ高強度の点から、アルミニウム（アルミニウム単体）およびアルミニウム合金が好ましく、アルミニウム合金がより好ましい。また、耐摩耗性の観点から、鉄、鉄鋼材およびステンレスが好ましい。軸受け部１０３を構成する第２の金属材料としては、アルミニウム（アルミニウム単体）およびアルミニウム合金が特に好ましい。
【００５９】
軸受け部１０３の接合部表面（Ｂ）には、例えば、間隔周期が５ｎｍ以上５００μｍ以下である凸部が林立した微細凹凸構造（β）が形成されている。
ここで、微細凹凸構造（β）の間隔周期は凸部から隣接する凸部までの距離の平均値であり、電子顕微鏡またはレーザー顕微鏡で撮影した写真、あるいは表面粗さ測定装置を用いて求めることができる。
電子顕微鏡またはレーザー顕微鏡により測定される間隔周期は通常５００ｎｍ未満の間隔周期であり、具体的には軸受け部１０３の接合部表面（Ｂ）を撮影する。その写真から、任意の凸部を５０個選択し、それらの凸部から隣接する凸部までの距離をそれぞれ測定する。凸部から隣接する凸部までの距離の全てを積算して５０で除したものを間隔周期とする。一方、５００ｎｍを超える間隔周期は通常、表面粗さ測定装置を用いて求める。
なお、通常、軸受け部１０３の接合部表面（Ｂ）だけでなく、軸受け部１０３の表面全体に対し、表面粗化処理が施されているため、軸受け部１０３の接合部表面（Ｂ）と同一面で、接合部表面（Ｂ）以外の箇所から間隔周期を測定することもできる。
【００６０】
上記間隔周期は、好ましくは１０ｎｍ以上３００μｍ以下、より好ましくは２０ｎｍ以上２００μｍ以下である。
上記間隔周期が上記下限値以上であると、微細凹凸構造（β）の凹部に熱可塑性樹脂部１０５を構成する熱可塑性樹脂が十分に進入することができ、軸受け部１０３と熱可塑性樹脂部１０５との接合強度をより向上させることができる。また、上記間隔周期が上記上限値以下であると、軸受け部１０３と熱可塑性樹脂部１０５との接合部分に隙間が生じるのを抑制できる。その結果、金属―樹脂界面の隙間から水分等の不純物が浸入することを抑制できるため、金属樹脂複合ギヤ１００を高温、高湿下で用いた際、強度が低下することを抑制できる。
【００６１】
上記間隔周期を有する微細凹凸構造を形成する方法としては、ＮａＯＨ等の無機塩基水溶液および／またはＨＣｌ、ＨＮＯ３等の無機酸水溶液に第２の金属材料を浸漬する方法；陽極酸化法により第２の金属材料を処理する方法；機械的切削、例えばダイヤモンド砥粒研削またはブラスト加工によって作製した凹凸を有する金型パンチをプレスすることにより金属表面に凹凸を形成する方法や、サンドブラスト、ローレット加工、レーザー加工により金属表面に凹凸形状を作成する方法；国際公開第２００９／３１６３２号パンフレットに開示されているような、水和ヒドラジン、アンモニア、および水溶性アミン化合物から選ばれる１種以上の水溶液に第２の金属材料を浸漬する方法等が挙げられる。これらの方法は、軸受け部１０３を構成する第２の金属材料の種類や、上記間隔周期の範囲内において形成する凹凸形状によって使い分けることが可能である。本実施形態においては、ＮａＯＨ等の無機塩基水溶液および／またはＨＣｌ、ＨＮＯ３等の無機酸水溶液に第２の金属材料を浸漬する方法が、第２の金属材料を広範囲にわたってまとめて処理することができることや、また第２の金属材料と熱可塑性樹脂との接合力に優れることから好ましい。
【００６２】
また、軸受け部１０３と熱可塑性樹脂部１０５との接合強度をより一層向上させる観点から、軸受け部１０３の接合部表面（Ｂ）上の、十点平均粗さ（Ｒｚ）が好ましくは２μｍ超え、より好ましくは５μｍ超え、さらに好ましくは１０μｍ超えである。軸受け部１０３と熱可塑性樹脂部１０５との接合強度の視点からは、更に粗さ曲線要素の平均長さ（ＲＳｍ）の平均値が好ましくは１０μｍ以上３００μｍ以下、より好ましくは２０μｍ以上２００μｍ以下である要件を満たすことが好ましい。
【００６３】
軸受け部１０３の接合部表面（Ｂ）の間隔周期、十点平均粗さ（Ｒｚ）、粗さ曲線要素の平均長さ（ＲＳｍ）は、軸受け部１０３の接合部表面（Ｂ）に対する粗化処理の条件を適切に調節することにより制御することが可能である。
本実施形態においては、とくに粗化処理の温度および時間、エッチング量等が、上記間隔周期や十点平均粗さ（Ｒｚ）、粗さ曲線要素の平均長さ（ＲＳｍ）を制御するための因子として挙げられる。
【００６４】
次に、上記間隔周期、十点平均粗さ（Ｒｚ）、粗さ曲線要素の平均長さ（ＲＳｍ）等を満たす軸受け部１０３の調製方法について説明する。
このような軸受け部１０３は、例えば、エッチング剤を用いて第２の金属材料の表面を粗化処理することにより形成することができる。エッチング剤を用いた第２の金属材料の表面の粗化処理は、前述した第１の金属材料の粗化処理方法と同様の方法によりおこなうことができる。そのため、ここでの説明は省略する。
【００６５】
＜熱可塑性樹脂部＞
以下、本実施形態に係る熱可塑性樹脂部１０５について説明する。
本実施形態に係る熱可塑性樹脂部１０５は熱可塑性樹脂組成物（Ｐ）により構成されている。熱可塑性樹脂組成物（Ｐ）は、熱可塑性樹脂（Ｐ１）を必須成分として含み、必要に応じて充填材（Ｐ２）を含む。さらに、熱可塑性樹脂組成物（Ｐ）は必要に応じてその他の配合剤を含む。なお、便宜上、熱可塑性樹脂部１０５が熱可塑性樹脂（Ｐ１）のみからなる場合であっても、熱可塑性樹脂部１０５は熱可塑性樹脂組成物（Ｐ）により構成されていると記載する。
【００６６】
本実施形態に係る熱可塑性樹脂部１０５の形状については特に限定されないが、金属樹脂複合ギヤ１００がかさ歯車である場合は、熱可塑性樹脂部１０５は、図４に示すとおり、歯車部１０１の内周面１０１ａに接合する熱可塑性樹脂部（Ａ）１０５ａと、軸受け部１０３の外周面１０３ｂに接合する熱可塑性樹脂部（Ｂ）１０５ｂと、熱可塑性樹脂部（Ａ）１０５ａと熱可塑性樹脂部（Ｂ）１０５ｂの二面が成す隙間に、周方向と直交するようにして配置される複数のリブ状の熱可塑性樹脂部（Ｃ）１０５ｃと、により構成されることが好ましい。熱可塑性樹脂部（Ａ）１０５ａの平均厚み、熱可塑性樹脂部（Ｂ）１０５ｂの平均厚み、および熱可塑性樹脂部（Ｃ）１０５ｃの平均厚みは特に限定されないが、相互に２倍以上とはならないことが好ましく、より好ましくは相互に１．５倍以下である。三者の相互の平均厚み比が相互に２倍以下であると、部分的に成形収縮の状態が一定にならず熱可塑性樹脂部にひけ（シンクマーク）、ボイド、或いはそりが発生することを抑制することができる。
熱可塑性樹脂部（Ａ）１０５ａ、熱可塑性樹脂部（Ｂ）１０５ｂおよび熱可塑性樹脂部（Ｃ）１０５ｃを構成する熱可塑性樹脂の種類は相互に同一であっても異なっていてもよいが、通常、熱可塑性樹脂部１０５が金属インサート成形（射出成形）によって製造されるという理由によって相互に同一であることが好ましい。
【００６７】
熱可塑性樹脂部（Ａ）１０５ａ、熱可塑性樹脂部（Ｂ）１０５ｂおよび熱可塑性樹脂部（Ｃ）１０５ｃの相互の結合は、成形工程のみで結合一体化されていてもよいし、熱可塑性樹脂部（Ａ）１０５ａと熱可塑性樹脂部（Ｂ）１０５ｂを成形工程のみで結合・一体化したのちに、次いで熱可塑性樹脂部（Ｃ）１０５ｃを機械的、接着または溶着等の接合手段によって組み立ててもよい。しかし、通常、熱可塑性樹脂部１０５が射出成形によって製造されるという理由によって、熱可塑性樹脂部（Ａ）１０５ａ、熱可塑性樹脂部（Ｂ）１０５ｂおよび熱可塑性樹脂部（Ｃ）１０５ｃの相互の結合は、成形工程のみで一体結合されていることが好ましい。リブ状の熱可塑性樹脂部（Ｃ）１０５ｃの形状は、熱可塑性樹脂部（Ａ）１０５ａと熱可塑性樹脂部（Ｂ）１０５ｂの両樹脂部に結合点を有する形状を持ち、金属樹脂複合ギヤ１００の補強効果を発現している限りは特に限定されないが、具体的には三角リブ板形状が好ましい。リブ状の熱可塑性樹脂部（Ｃ）１０５ｃの個数は、金属樹脂複合ギヤ１００にかかる力によって随時調整されるが、通常６〜３６個、好ましくは８〜１８個であり、それぞれ均一角度で放射状に配置される。
【００６８】
（熱可塑性樹脂（Ｐ１））
熱可塑性樹脂（Ｐ１）としては特に限定されないが、例えば、ポリオレフィン系樹脂、ポリ（メタ）アクリル酸メチル樹脂等の（メタ）アクリル系樹脂、ポリスチレン樹脂、ポリビニルアルコール−ポリ塩化ビニル共重合体樹脂、ポリビニルアセタール樹脂、ポリビニルブチラール樹脂、ポリビニルホルマール樹脂、ポリメチルペンテン樹脂、無水マレイン酸−スチレン共重合体樹脂、ポリカーボネート樹脂、ポリフェニレンエーテル樹脂、ポリエーテルエーテルケトン樹脂、ポリエーテルケトン樹脂等の芳香族ポリエーテルケトン、ポリエステル系樹脂、ポリアミド系樹脂、ポリアミドイミド樹脂、ポリイミド樹脂、ポリエーテルイミド樹脂、スチレン系エラストマー、ポリオレフィン系エラストマー、ポリウレタン系エラストマー、ポリエステル系エラストマー、ポリアミド系エラストマー、アイオノマー、アミノポリアクリルアミド樹脂、イソブチレン無水マレイン酸コポリマー、ＡＢＳ、ＡＣＳ、ＡＥＳ、ＡＳ、ＡＳＡ、ＭＢＳ、エチレン−塩化ビニルコポリマー、エチレン−酢酸ビニルコポリマー、エチレン−酢酸ビニル−塩化ビニルグラフトポリマー、エチレン−ビニルアルコールコポリマー、塩素化ポリ塩化ビニル樹脂、塩素化ポリエチレン樹脂、塩素化ポリプロピレン樹脂、カルボキシビニルポリマー、ケトン樹脂、非晶性コポリエステル樹脂、ノルボルネン樹脂、フッ素プラスチック、ポリテトラフルオロエチレン樹脂、フッ素化エチレンポリプロピレン樹脂、ＰＦＡ、ポリクロロフルオロエチレン樹脂、エチレンテトラフルオロエチレンコポリマー、ポリフッ化ビニリデン樹脂、ポリフッ化ビニル樹脂、ポリアリレート樹脂、熱可塑性ポリイミド樹脂、ポリ塩化ビニリデン樹脂、ポリ塩化ビニル樹脂、ポリ酢酸ビニル樹脂、ポリサルホン樹脂、ポリパラメチルスチレン樹脂、ポリアリルアミン樹脂、ポリビニルエーテル樹脂、ポリフェニレンオキシド樹脂、ポリフェニレンサルファイド（ＰＰＳ）樹脂、ポリメチルペンテン樹脂、オリゴエステルアクリレート、キシレン樹脂、マレイン酸樹脂、ポリヒドロキシブチレート樹脂、ポリスルホン樹脂、ポリ乳酸樹脂、ポリグルタミン酸樹脂、ポリカプロラクトン樹脂、ポリエーテルスルホン樹脂、ポリアクリロニトリル樹脂、スチレン−アクリロニトリル共重合体樹脂等、ポリアセタール樹脂が挙げられる。これらの熱可塑性樹脂は一種単独で使用してもよいし、二種以上組み合わせて使用してもよい。
【００６９】
これらの中でも、熱可塑性樹脂（Ｐ１）としては、歯車部１０１または軸受け部１０３と熱可塑性樹脂部１０５との接合強度向上効果をより効果的に得ることができる観点から、ポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上の熱可塑性樹脂が好適に用いられる。
【００７０】
上記ポリオレフィン系樹脂は、オレフィンを重合して得られる重合体を特に限定なく使用することができる。
上記ポリオレフィン系樹脂を構成するオレフィンとしては、例えば、エチレン、α−オレフィン、環状オレフィン等が挙げられる。
【００７１】
上記α−オレフィンとしては、炭素原子数３〜３０、好ましくは炭素原子数３〜２０の直鎖状または分岐状のα−オレフィンが挙げられる。より具体的には、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−エイコセン等が挙げられる。
【００７２】
上記環状オレフィンとしては、炭素原子数３〜３０の環状オレフィンが挙げられ、好ましくは炭素原子数３〜２０である。より具体的には、シクロペンテン、シクロヘプテン、ノルボルネン、５−メチル−２−ノルボルネン、テトラシクロドデセン、２−メチル−１，４，５，８−ジメタノ−１，２，３，４，４ａ，５，８，８ａ−オクタヒドロナフタレン等が挙げられる。
【００７３】
上記ポリオレフィン系樹脂を構成するオレフィンとして好ましくは、エチレン、プロピレン、１−ブテン、１−ペンテン、３−メチル−１−ブテン、１−ヘキセン、４−メチル−１−ペンテン、３−メチル−１−ペンテン等が挙げられる。これらのうち、より好ましくは、エチレン、プロピレン、１−ブテン、１−ヘキセン、４−メチル−１−ペンテンであり、さらに好ましくはエチレンまたはプロピレンである。
【００７４】
上記ポリオレフィン系樹脂は、上述したオレフィンを一種単独で重合して得られたもの、または二種以上を組み合わせてランダム共重合、ブロック共重合、グラフト共重合して得られたものであってもよい。
【００７５】
また、上記ポリオレフィン系樹脂としては、直鎖状のものであっても、分岐構造を導入したものであってもよい。
【００７６】
上記ポリエステル系樹脂としては、例えば、ポリ乳酸、ポリグルコール酸、ポリカプロラクトン、ポリエチレンサクシネート等の脂肪族ポリエステル、ポリエチレンテレフタレート、ポリエチレンナフタレート、ポリブチレンテレフタレート（ＰＢＴ）、ポリシクロヘキシレンジメチレンテレフタレート（ＰＣＴ）等が挙げられる。
【００７７】
上記ポリアミド系樹脂としては、例えば、ＰＡ６、ＰＡ１２等の開環重合系脂肪族ポリアミド；ＰＡ６６、ＰＡ４６、ＰＡ６１０、ＰＡ６１２、ＰＡ１１等の重縮合系ポリアミド；ＭＸＤ６、ＰＡ６Ｔ、ＰＡ９Ｔ、ＰＡ６Ｔ／６６、ＰＡ６Ｔ／６、アモルファスＰＡ等の半芳香族ポリアミド；ポリ（ｐ−フェニレンテレフタルアミド）、ポリ（ｍ−フェニレンテレフタルアミド）、ポリ（ｍ−フェニレンイソフタルアミド）等の全芳香族ポリアミド、アミド系エラストマー等が挙げられる。
【００７８】
熱可塑性樹脂（Ｐ１）としては、得られる金属樹脂複合ギヤ１００の耐衝撃性や強度をより効果的に向上させることができる観点から、ポリアミド系樹脂、ポリフェニレンサルファイド樹脂およびポリアセタール樹脂から選択される一種または二種以上であることが好ましい。
【００７９】
（充填材（Ｐ２））
本実施形態において、歯車部１０１または軸受け部１０３と熱可塑性樹脂部１０５との線膨張係数差の調整や熱可塑性樹脂部１０５の機械的強度を向上させる観点から、熱可塑性樹脂部１０５は充填材（Ｐ２）をさらに含んでもよい。
【００８０】
充填材（Ｐ２）としては、例えば、ガラス繊維、炭素繊維、金属繊維、有機繊維、炭素粒子、粘土、タルク、シリカ、ミネラル、セルロース繊維からなる群から一種または二種以上を選ぶことができる。これらのうち、好ましくは、ガラス繊維、炭素繊維、タルク、ミネラルから選択される一種または二種以上である。
【００８１】
充填材（Ｐ２）の形状は特に限定されず、繊維状、粒子状、板状等どのような形状であってもよい。
【００８２】
熱可塑性樹脂部１０５が充填材（Ｐ２）を含む場合、その含有量は、熱可塑性樹脂部１０５全体を１００質量％としたとき、通常５質量％以上９５質量％以下、好ましくは１０質量％以上９０質量％以下、より好ましくは２０質量％以上９０質量％以下、さらに好ましくは３０質量％以上９０質量％以下、特に好ましくは５０質量％以上９０質量％以下である。
【００８３】
充填材（Ｐ２）は、熱可塑性樹脂部１０５の剛性を高める効果の他、熱可塑性樹脂部１０５の線膨張係数を制御できる効果がある。特に、本実施形態の金属樹脂複合ギヤ１００の場合は、歯車部１０１または軸受け部１０３と熱可塑性樹脂部１０５との形状安定性の温度依存性が大きく異なることが多いので、大きな温度変化が起こると金属樹脂複合ギヤ１００に歪みが掛かりやすい。熱可塑性樹脂部１０５が充填材（Ｐ２）を含有することにより、この歪みを低減することができる。また、充填材（Ｐ２）の含有量が上記範囲内であることにより、靱性の低減を抑制することができる。
【００８４】
本実施形態において、充填材（Ｐ２）は繊維状充填材であることが好ましく、ガラス繊維および炭素繊維であることがより好ましく、ガラス繊維であることが特に好ましい。
これにより、成形後の熱可塑性樹脂部１０５の収縮を抑制することができるため、歯車部１０１または軸受け部１０３と熱可塑性樹脂部１０５との接合をより強固なものとすることができる。
【００８５】
（その他の配合剤）
熱可塑性樹脂部１０５には、個々の機能を付与する目的でその他の配合剤を含んでもよい。上記配合剤としては、熱安定剤、酸化防止剤、顔料、耐候剤、難燃剤、可塑剤、分散剤、滑剤、離型剤、帯電防止剤、耐衝撃性改質剤等が挙げられる。
【００８６】
（熱可塑性樹脂組成物（Ｐ）の製造方法）
熱可塑性樹脂組成物（Ｐ）の製造方法は特に限定されず、一般的に公知の方法により製造することができる。例えば、以下の方法が挙げられる。まず、熱可塑性樹脂（Ｐ１）、必要に応じて充填材（Ｐ２）、さらに必要に応じて上記その他の配合剤を、バンバリーミキサー、単軸押出機、２軸押出機、高速２軸押出機等の混合装置を用いて、混合または溶融混合することにより、熱可塑性樹脂組成物（Ｐ）が得られる。
【００８７】
［金属樹脂複合ギヤの製造方法］
次に、本実施形態に係る金属樹脂複合ギヤ１００の製造方法について説明する。
金属樹脂複合ギヤ１００の製造方法は、歯車部１０１および軸受け部１０３と、熱可塑性樹脂部１０５とがそれぞれ相互に接合するように金属樹脂複合ギヤ１００を成形できる方法であれば特に限定されない。こうした金属樹脂複合ギヤ１００を成形できる方法としては、例えば、射出成形法、トランスファー成形法、圧縮成形法、反応射出成形法、ブロー成形法、熱成形法、プレス成形法等が挙げられる。これらの中でも射出成形法が好ましい。以下、射出成形法を用いた例について説明する。
【００８８】
射出成形法を用いた金属樹脂複合ギヤ１００の製造方法は、例えば、以下の（ｉ）〜（ｉｉ）の工程を含む。
（ｉ）歯車部１０１および軸受け部１０３を射出成形用金型内に配置する工程
（ｉｉ）熱可塑性樹脂部１０５の少なくとも一部が歯車部１０１および軸受け部１０３とそれぞれ接するように、金型内に熱可塑性樹脂組成物（Ｐ）を射出成形し、熱可塑性樹脂部１０５を成形する工程
以下、具体的に説明する。
【００８９】
まず、（ｉ）射出成形用金型を用意し、その金型を開いてそのキャビティ部（空間部）に歯車部１０１および軸受け部１０３を配置する。（ｉｉ）その後、金型を閉じ、熱可塑性樹脂部１０５の少なくとも一部が歯車部１０１および軸受け部１０３とそれぞれ接するように、上記金型の上記キャビティ部に熱可塑性樹脂組成物（Ｐ）を射出して固化し、歯車部１０１および軸受け部１０３と熱可塑性樹脂部１０５とをそれぞれ接合する。その後、金型を開き離型することにより、金属樹脂複合ギヤ１００を得ることができる。上記金型としては、例えば、高速ヒートサイクル成形（ＲＨＣＭ、ヒート＆クール成形）で一般的に使用される射出成形用金型を用いることができる。
【００９０】
ここで、上記（ｉｉ）の工程において、熱可塑性樹脂組成物（Ｐ）の射出開始から保圧完了までの間、上記金型の表面温度を、好ましくは熱可塑性樹脂部１０５のガラス転移温度（以下、Ｔｇとも呼ぶ。）以上、より好ましくはＴｇ＋（５以上１００以下）℃以上の温度に維持することが好ましい。
これにより、熱可塑性樹脂組成物（Ｐ）が軟化した状態に保ちながら、歯車部１０１および軸受け部１０３の表面に熱可塑性樹脂組成物（Ｐ）を高圧でより長い時間接触させることができる。
その結果、歯車部１０１および軸受け部１０３と熱可塑性樹脂部１０５との間の接着性を向上できるため、接合強度により一層優れた金属樹脂複合ギヤ１００をより安定的に得ることができる。
【００９１】
また、上記（ｉｉ）の工程において、上記保圧完了後、上記金型の表面温度を、好ましくは熱可塑性樹脂部１０５のガラス転移温度未満、より好ましくはＴｇ−（５以上１００以下）℃以下の温度に冷却する。
これにより、軟化状態の熱可塑性樹脂部１０５を急速に固化させることができる。その結果、金属樹脂複合ギヤ１００の成形サイクルを短縮できるため、金属樹脂複合ギヤ１００を効率よく得ることができる。
【００９２】
上記金型の表面温度の調整は、急速加熱冷却装置を金型に接続することにより、実施することができる。急速加熱冷却装置は、一般的に使用されている方式を採用することができる。
【００９３】
加熱方法として、蒸気式、加圧熱水式、熱水式、熱油式、電気ヒータ式、電磁誘導過熱式のいずれか１方式またはそれらを複数組み合わせた方式でよい。
具体的には、金型の表面の近くに設けられた流路に水蒸気、温水および温油から選択される加熱媒体を導入する、あるいは電磁誘導加熱を用いることにより、上記金型の上記表面温度を熱可塑性樹脂部１０５のガラス転移温度以上の温度に維持することが好ましい。
【００９４】
冷却方法としては、冷水式、冷油式のいずれか１方式またはそれらを組み合わせた方式でよい。
具体的には、金型の表面の近くに設けられた流路に冷水および冷油から選択される冷却媒体を導入することにより、金型の表面温度を熱可塑性樹脂部１０５のガラス転移温度未満の温度に冷却することが好ましい。
【００９５】
上記（ｉｉ）の工程において、上記射出開始から上記保圧完了までの時間は、好ましくは１秒以上６０秒以下であり、より好ましくは１０秒以上５０秒以下である。
上記時間が上記下限値以上であると熱可塑性樹脂部１０５を溶融させた状態に保ちながら、歯車部１０１および軸受け部１０３の上記微細凹凸構造に熱可塑性樹脂部１０５を高圧でより長い時間接触させることができる。これにより、接合強度により一層優れた金属樹脂複合ギヤ１００をより安定的に得ることができる。
また、上記時間が上記上限値以下であると、金属樹脂複合ギヤ１００の成形サイクルを短縮できるため、金属樹脂複合ギヤ１００をより効率よく得ることができる。
【００９６】
以上、本発明の実施形態について述べたが、これらは本発明の例示であり、上記以外の様々な構成を採用することもできる。
【実施例】
【００９７】
以下、本実施形態を、実施例・比較例を参照して詳細に説明する。なお、本実施形態は、これらの実施例の記載に何ら限定されるものではない。
【００９８】
［実施例１］
（歯車部の作製）
次の第一工程、第二工程および第三工程を順次実施することによって表面処理済の歯車部を得た。
≪第一工程≫
鉄鋼材（ＳＣＭ４１５）により構成された歯車部を、市販脱脂剤ＮＥ−６（メルテック社製）を５重量％になるように希釈した６０℃の水溶液中に５分間浸漬（無搖動下）させた後、５秒間の水洗（搖動下）を３回繰り返した。次いで、特開２００１−０１１６６２号公報の実施例３に記載された条件に準じて第一工程を実施した。すなわち硫酸、硫酸第二銅の５水和物、塩化カリウム、およびチオサリチル酸が各々５０重量％、３重量％、３重量％および０．０００１重量％含有する３０℃の水溶液中に、５分間浸漬（無搖動下）させた。次いで、超音波照射下で３０秒間の水洗（搖動下）を３回繰り返すことによって第一の工程を終えた。
【００９９】
≪第二工程≫
第一工程で得られた歯車部を、２０重量％硝酸水溶液中に９０秒間浸漬（無搖動下）させた。その際の水溶液の温度は４０℃に維持された。その後、２０秒間の水洗（搖動下）を３回繰り返し、次いで８０℃に設定された乾燥機中で１５分間乾燥させることによって第二工程を終了した。
≪第三工程≫
第二工程で得られた歯車部を、銅めっき剥離剤（メルテックス社製、メルストリップＣＵ−３９４０）に、４０℃で１分間浸漬（無搖動下）させた。その後、超音波照射下で２０秒間の水洗（搖動下）を３回繰り返した。次いで８０℃に設定された乾燥機中で１５分間乾燥させることによって第三工程を終了した。第三工程終了後の歯車部の表面を電子顕微鏡写真により観察したところ、間隔周期が５ｎｍ以上５００μｍ以下である凸部が林立した微細凹凸構造が観察された。
【０１００】
（軸受け部の作製）
アルミニウム合金（Ａ７０７５−Ｔ６）により構成された軸受け部を酸系エッチング剤（硫酸：８．２質量％、塩化第二鉄：７．８質量％（Ｆｅ３＋：２．７質量％）、塩化第二銅：０．４質量％（Ｃｕ２＋：０．２質量％）、イオン交換水：残部）（３０℃）中に８０秒間浸漬し、揺動させることによってエッチングした。次いで、流水で超音波洗浄（水中、１分）を行い、乾燥させることにより表面処理済みの軸受け部を得た。
軸受け部の表面を電子顕微鏡写真により観察したところ、間隔周期が５ｎｍ以上５００μｍ以下である凸部が林立した微細凹凸構造が観察された。
【０１０１】
（金属樹脂複合ギヤの作製）
射出成形機に金型を装着し、得られた歯車部および軸受け部を金型内に設置した。
次いで、その金型内に、熱可塑性樹脂組成物（ポリアミド系樹脂（ＰＡ６）：４０質量％、ガラス繊維：６０質量％）を射出成形して、歯車部および軸受け部と、熱可塑性樹脂組成物により構成された熱可塑性樹脂部材とをそれぞれ接合し、図４に示す、１２枚のリブ状の熱可塑性樹脂部（Ｃ）（リブ板）を有する金属樹脂複合ギヤ（ただし、シャフト２００は除く）を得た。
【０１０２】
得られた金属樹脂複合ギヤにおける歯車部と熱可塑性樹脂部材との界面、および軸受け部と熱可塑性樹脂部材との界面をそれぞれ電子顕微鏡写真により観察したところ、それぞれの界面には空隙等は観察されず良好な接合状態であることが確認できた。
また、歯車部表面の微細凹凸構造に熱可塑性樹脂部の一部分が浸入することにより歯車部と熱可塑性樹脂部とが接合されていることが確認できた。
同様に、軸受け部表面の微細凹凸構造に熱可塑性樹脂部の一部分が浸入することにより軸受け部と熱可塑性樹脂部とが接合されていることが確認できた。
【０１０３】
また、得られた金属樹脂複合ギヤをマイタギヤとして使用したところ、ギヤの割れや部材間の剥離等の問題は生じず、マイタギヤとして問題なく使用することができた。すなわち、得られた金属樹脂複合ギヤはマイタギヤとして十分な強度および耐衝撃性を有していた。
また、得られた金属樹脂複合ギヤの重量は５８ｇであり、全体が金属材料により構成された現行のマイタギヤ（２５０ｇ）に比べて、大幅に軽量化できた。
【０１０４】
以上から、本実施形態によれば、軽量化が可能で、かつ、ギヤとしての十分な強度および耐衝撃性を得ることが可能なギヤを提供できることが確認できた。
【符号の説明】
【０１０５】
１００    金属樹脂複合ギヤ
１０１    歯車部
１０１ａ  内周面
１０１ｂ  溝構造
１０３    軸受け部
１０３ａ  外周面
１０５    熱可塑性樹脂部
１０５ａ  熱可塑性樹脂部（Ａ）
１０５ｂ  熱可塑性樹脂部（Ｂ）
１０５ｃ  熱可塑性樹脂部（Ｃ）
２００    シャフト
【図１】
2017203547.tif 000003
【図２】
2017203547.tif 000004
【図３】
2017203547.tif 000005
【図４】
2017203547.tif 000006